【事件の表示】
　特許第２９８０１０７号「電子写真感光体用の導電性基体およびその製造方法」の請求項１ないし３に係る特許に対する特許異議の申立てについて、次のとおり決定する。
【結　論】
　訂正を認める。
　特許第２９８０１０７号の請求項１ないし３に係る特許を維持する。
【理　由】
I．手続の経緯
　本件特許第２９８０１０７号は、平成１０年６月１７日に出願され、平成１１年９月１７日に、その特許の設定登録がなされた。本件特許公報は、平成１１年１１月２２日に発行され、その特許に対して、特許異議申立人三菱化学株式会社より特許異議の申立があり、取消理由通知がなされ、その指定期間内の平成１２年１０月１３日付で訂正請求がなされたものである。
II．訂正の内容
　平成１２年１０月１３日付訂正請求における訂正の内容は、次のとおりである。
　訂正事項ａ
　特許請求の範囲の請求項１、請求項２及び請求項３において、「電子写真感光体」とあるのを「半導体レーザー光によって露光される電子写真感光体」と訂正する。
　訂正事項ｂ
　特許明細書の段落【０００３】、【０００４】、【０００９】、【００１０】及び【００１２】において、「膜圧」とあるのを「膜厚」と訂正する。
III．訂正の適否についての判断
１．訂正の目的の適否、新規事項の追加の有無、及び特許請求の範囲の拡張又は変更の有無
　上記訂正ａは、特許明細書の特許請求の範囲において、電子写真感光体の露光の光源について、特に限定していなかったものを、段落【０００７】、【００１０】及び【００１８】の記載を根拠として、「半導体レーザー光によって露光される電子写真感光体」と限定するものであるから、特許請求の範囲の減縮を目的とする訂正に該当する。
　また、上記訂正ｂは、誤記の訂正を目的とする訂正に該当する。
　上記訂正事項ａ及びｂは、特許明細書に記載した事項の範囲内の訂正であり、新規事項を追加するものでもないし、実質上特許請求の範囲を拡張しまたは変更するものでもない。
　以上のとおりであるから、上記訂正は、特許法第１２０条の４第２項及び同条第３項において準用する特許法第１２６条第２項から第４項までの規定に適合するので、当該訂正を認める。
IV．特許異議申立について
１．特許異議申立の理由の概要
　特許異議申立人三菱化学株式会社は、甲第１号証（特開平４−１７２３５９号公報）（以下、刊行物１という）及び甲第２号証（特開平１０−１４８９５６号公報）（以下、刊行物２という）を提出して、（１）請求項１及び３に係る発明は、本件特許の出願前に頒布された刊行物１に記載された発明と同一であるから、特許法第２９条第１項第３号の規定により、その特許を取消すべきである、（２）請求項１〜３に係る発明は、本件特許の出願前に頒布された刊行物１及び刊行物２に記載された発明に基づいて、当業者が容易に発明をすることができたものであるから、特許法第２９条第２項の規定により、その特許を取消すべきである、旨主張する。
２．本件発明
　特許第２９８０１０７号の請求項１乃至３に係る発明は、平成１２年１０月１３日付けの訂正明細書の特許請求の範囲の請求項１乃至３に記載された事項により特定される次のとおりのものである。
 「【請求項１】半導体レーザー光によって露光される電子写真感光体用の導電性基体の製造方法であって、アルミニウム中に金属間化合物の珪化マグネシウム（Ｍｇ２Ｓｉ）を析出させるために、不純物元素として珪素（Ｓｉ）およびマグネシウム（Ｍｇ）をアルミニウムに添加する鋳造処理および抽伸処理を行った後に、軟化処理のための熱処理を施して得られたアルミニウム素体の表面に陽極酸化処理によりアルミニウム酸化皮膜を形成するものであり、前記不純物元素の添加量は、重量百分率で珪素が０．１以上、１．０以下およびマグネシウムが０．３以上、０．８以下の範囲内とすることを特徴とする半導体レーザー光によって露光される電子写真感光体用の導電性基体の製造方法。
【請求項２】軟化処理のための熱処理は、処理温度が摂氏２８０度以上、３２０度以下の範囲内にあり、かつ処理時間が１．５時間以上、２．５時間以下の範囲内にあることを特徴とする請求項１記載の半導体レーザー光によって露光される電子写真感光体用の導電性基体の製造方法。
【請求項３】請求項１に記載の導電性基体と、この基体表面上に設けられた有機感光層を備えることを特徴とする半導体レーザー光によって露光される電子写真感光体。」
３．刊行物に記載された発明
　刊行物１には、感光性ドラムに関して、「導電性支持体を構成する材料として、アルミニウム合金Ａ６０６３を使用し、このアルミニウム合金からなるビレットを、温度４００〜５００℃で熱間押し出しし、押し出し管を製造した。次いで、この熱間押し出し管を室温で引き抜きし、・・・・引き抜き管を製造した。そして、この実施例のものにおいては、バッチ炉形式の炉を使用して、上記の引き抜き管を４１０℃に加熱した後、２６０℃になるまで１時間につき２５℃の割合で冷却して、引き抜き管に焼鈍処理を施し、その後、室温で、２回目の引き抜きを行い、・・・・引き抜き管を製造した。
　次いで、引き抜き管を切削加工して導電性支持体を製造した。・・・・・そして、このように製造された導電性支持体の表面を、・・・・エッチング処理した。次いで、この導電性支持体を陽極に用い、１５％硫酸溶液中で１５分間電解処理し、エッチングされた導電性支持体の表面にアルマイト槽を形成し、封孔処理を行い、アルマイト層を形成した。・・・・そして、アルマイト層が形成された導電性支持体の外周面に感光層を形成して感光体ドラムを製造した。」（第４頁右上欄第１２行〜同頁右下欄第８行）と記載されている。
　刊行物２には、「【請求項１】アルミニウム基体上に少なくとも有機光導電性層を有する電子写真感光体において、該アルミニウム基体が、Ｓｉ；０．１重量％〜０．６重量％、Ｍｇ；０．３重量％〜０．９重量％を含有するアルミニウム合金からなり、かつ、該素材を押出し加工した後４００℃〜５５０℃の温度で加熱処理し、さらに該基体表面に陽極酸化処理を施したことを特徴とする電子写真感光体。
【請求項２】有機光導電層が少なくとも電荷発生層及び電荷輸送層を有することを特徴とする請求項１記載の電子写真感光体。
【請求項３】電荷発生物質としてオキシチタニウムフタロシアニンを含有することを特徴とする請求項１記載の電子写真感光体。」（特許請求の範囲第１〜３項）に関して、「本発明者らは、画像上にスジ状欠陥の発生した位置に相当する基体部分と、スジ状欠陥の発生していない位置に相当する基体部分の結晶組織の比較を行った。その結果、スジ状欠陥の発生する部分は、正常部分に比較してＭｇ２Ｓｉの結晶の大きさが小さく、かつ、量が少ない事が分かった。即ち、Ｍｇ２Ｓｉのサイズが小さく、かつ、量の少ない部分は、相対的にα相部分が多いため、陽極酸化処理によって光沢の異なるスジとなり、電子写真感光体とした後、この部分が画像上にスジ状欠陥として現れる事が判明した。この様に、欠陥の原因が基体上のＭｇ２Ｓｉの不均一な分布であるならば、この欠陥を無くするには、Ｍｇ２Ｓｉの分布を基体全体に均一にすれば良い。本発明者らの検討の結果、素材を押出し加工した後、４００℃〜５５０℃の温度で加熱処理してＭｇ及びＳｉをＡｌ中に一旦溶け込ませ、その後、基体全体を均一に冷却すれば、Ｍｇ２Ｓｉが基体全体に均一に分布する事を見出し、本発明に到達した。・・・・本発明について用いられる電子写真感光体の導電性基体は、Ｓｉ；０．１重量％〜０．６重量％、Ｍｇ；０．３重量％〜０．９重量％を含有するアルミニウム合金からなる。導電性基体は、アルミニウムビレットをポートホール法、マンドレル法等により押出し管に加工した後、４００℃〜５５０℃の温度で加熱処理する。加熱温度が４００℃未満では、Ｍｇ及びＳｉをアルミニウム中に溶け込ませることが出来ず、５５０℃を越えるとアルミニウム基体の一部が溶解する。（アルミニウムの組織と性質（軽金属学会）Ｐ２７９図２参照）。加熱処理時間は、基体の肉厚によって異なるが、一般には、２０分以上が好ましい。」（段落【０００６】〜【０００９】）、実施例１として、「Ｓｉ；０．１５重量％、Ｍｇ；０．６５重量％を含有するアルミニウム合金を押出し加工し・・・押出管を作製した。この押出管を長さ４ｍに切断後、炉中で５００℃２時間加熱処理を施した。さらに、引抜き加工、切断、切削加工を施し、・・・・アルミニウムシリンダーを作製した。このアルミニウムシリンダーを・・・・脱脂洗浄を行った。続いて水洗を行った後、２５℃の７％硝酸に１分間浸漬した。更に、水洗後、・・・・陽極酸化を行い、平均膜厚６μｍの陽極酸化被膜を形成した。次いで、水洗後、・・・・封孔処理を行った。次いで、・・・・電荷発生層を形成させた。この様にして得られた電荷発生層上に、・・・・ヒドラゾン化合物９５部、ポリカーボネート樹脂・・・・をテトラヒドロフラン９００部に溶解した溶液を乾燥後の膜厚１７μｍになるように塗布して電荷輸送層を形成した。このようにして得られたドラムを感光体Ａとした。」（段落【００１９】〜【００２２】）と記載されている。
５．判断
（１）申立て理由１について
（本件請求項１に係る発明）
　刊行物１には、実施例として、Ａ６０６３アルミニウム合金ビレットから、加工工程を経て、感光層が形成されるアルミニウム管の導電性支持体の製造が具体的に記載されており、この加工工程は、
第１工程．ビレットの熱間押し出しによる管の製造、
第２工程．熱間押し出し管の引き抜き加工、
第３工程．引き抜き管の焼鈍処理（４１０℃加熱、２６０℃になるまで２５℃／時間で冷却）、
第４工程．引き抜き加工、
第５工程．切削加工、
第６工程．エッチング処理、
第７工程．陽極酸化処理によるアルマイト層形成、
第８工程．封孔処理であることが示されている。
　本件請求項１に係る発明と刊行物１の実施例の感光層が形成されるアルミニウム管の導電性支持体の製造を対比すると、刊行物１におけるＡ６０６３アルミニウム合金のビレットは、本件請求項１に係る発明における鋳造処理を経たものに相当し、刊行物１における「第１工程の押し出し及び第２工程の引き抜き加工」、「第３工程の引き抜き管の焼鈍処理」及び「第７工程の陽極酸化処理によるアルマイト層形成」は、本件請求項１に係る発明における「抽伸処理」、「熱処理」及び「陽極酸化処理によりアルミニウム酸化皮膜を形成」に相当しているから、両者は、「アルミニウム材料の鋳造処理及び抽伸処理を行った後に、熱処理を施して得られたアルミニウム素体の表面に陽極酸化処理によりアルミニウム酸化皮膜を形成する電子写真感光体用の導電性基体の製造方法」で一致する。
　鋳造アルミニム材料の組成について、本件請求項１に係る発明が、アルミニウム中に金属間化合物の珪化マグネシウム（Ｍｇ２Ｓｉ）を析出させるため、「不純物元素の添加量を重量百分率で珪素が０．１以上、１．０以下およびマグネシウムが０．３以上、０．８以下の範囲内でアルミニウムに添加する」と特定されているのに対して、刊行物１におけるＡ６０６３アルミニウム合金は、その組成が明記されていない点（相違点１）、本件請求項１に係る発明が、アルミニウム中に金属間化合物の珪化マグネシウム（Ｍｇ２Ｓｉ）を析出させることを特定しているのに対して、刊行物１には、そのような認識は何も記載されていない点（相違点２）、電子写真感光体の露光の光源について、本件請求項１に係る発明が、「半導体レーザ光によって露光される」と特定しているのに対して、刊行物１には、露光の光源については何も記載されていない点（相違点３）で相違が認められる。
　これらの相違点について検討する。
　相違点１に関しては、取消理由通知において参考資料として提示した、「アルミニウム加工技術便覧」第７４３〜７４４頁、日刊工業新聞社　昭和４５年３月５日初版発行には、「アルミニウム合金Ａ６０６３」に関して、耐食アルミニウム合金の５種は、アメリカアルミニウム協会標準記号６０６３対応するもので、その化学成分について記載した「表７．１２４耐食ルミニウム合金押出し形材の化学成分」の５種を見ると、Ｓｉ０．２０〜０．６、Ｍｇ０．４５〜０．９であることが示されている。
　この参考資料によれば、刊行物１の実施例において使用されているＡ６０６３アルミニウム合金の元素の含有量は、本件請求項１に係る発明で特定している不純物元素として添加している珪素及びマグネシウムの添加量に一致しているから、アルミニウム材料の組成の点で、相違があるとはいえない。
　次に、相違点２に関しては、上記したように刊行物１に記載の発明は、本件請求項１に係る発明で特定されている、アルミニウム中に金属間化合物の珪化マグネシウム（Ｍｇ２Ｓｉ）を析出させるための条件としての、「不純物元素の添加量を重量百分率で珪素が０．１以上、１．０以下およびマグネシウムが０．３以上、０．８以下の範囲内」に、一致する組成のアルミニウム材料を使用しており、更に、本件請求項１に係る発明で特定されている、鋳造処理、抽伸処理及び軟化のための熱処理に一致する工程である、アルミニウム合金ビレットの鋳造、押し出し・引き抜き加工処理及び第３工程の引き抜き管の焼鈍処理（４１０℃加熱、２６０℃になるまで２５℃／時間で冷却）を、刊行物１に記載の発明で施しているから、刊行物１に記載された発明は、アルミニウム中に金属間化合物の珪化マグネシウム（Ｍｇ２Ｓｉ）の析出の認識はされていないだけで、本件請求項１に係る発明と同様に、アルミニウム中に金属間化合物の珪化マグネシウム（Ｍｇ２Ｓｉ）の析出したものが実質的に得られていたと推認できるものである。
　しかし、刊行物１には、電子写真感光体用の導電性基体に関して、電子写真感光体の露光の光源に、半導体レーザー光が使用されること、または、半導体レーザー光が照射される電子写真感光体とされた場合に、発生する干渉縞や黒点の防止等の課題についての認識もないことから、相違点３の構成の開示があるとはいえない。
　これに対して、本件請求項１に係る発明は、「半導体レーザー光が照射された時には干渉作用によって干渉縞が発生する恐れがあり、また、酸化皮膜に光を散乱させる機能を付加する方法によれば、光の散乱効果によって干渉作用は抑制されるものの、アルミニウム酸化皮膜の膜厚偏差は増大する傾向にあるため、これに起因する感光体の特性偏差が問題になる場合がある」（段落【０００９】）という従来技術の問題点に鑑み、「導電性基体が有するアルミニウム酸化皮膜の膜厚偏差を極小に抑制できるとともに、半導体レーザー光の照射時に光導電層内での光の干渉作用による干渉縞の発生を抑制でき、印字の際の濃度むらを防止できる電子写真感光体用の導電性基体およびその製造方法を提供すること」（段落【００１０】）を目的としてなされたものであって、本件請求項１に係る発明の製造方法による導電性基体は、半導体レーザー光が照射される電子写真感光体とされた場合に、所期の効果（干渉縞なし、黒点なし）を奏することは、明細書の実施例と比較例の記載から、明らかであると認められる。
　したがって、本件請求項１に係る発明は、刊行物１に記載されたものであるとはいえない。
（本件請求項３に係る発明）
　本件請求項３に係る発明は、請求項１に係る発明の製造方法で得た電子写真感光体用の導電性基体を使用した有機感光層を備えた電子写真感光体に係る発明であるから、請求項１に係る発明と同様の理由で相違しているから、刊行物１に記載された発明であるとすることはできない。
（２）理由２について
（本件請求項１に係る発明）
　本件請求項１に係る発明と刊行物１を対比すると、上記したように、実質的な相違点３が認められる。
　この相違点について、検討すると、刊行物２には、その実施例に、Ｓｉが０．１５重量％、Ｍｇが０．６５重量％添加されているアルミニウム合金を、押出し加工した後、４００℃〜５５０℃の温度で加熱処理し、さらに該導電性基体表面に陽極酸化処理し、電荷発生層及び電荷輸送層を有する有機光導電層を設けた電子写真感光体を用いた複写機により反転現像し、ハーフトーン画像上のスジ状欠陥のない画像を得たことが記載され、「４００℃〜５５０℃の温度での加熱処理」は、Ｍｇ及びＳｉをＡｌ中に一旦溶け込ませ、その後、基体全体を均一に冷却し、Ｍｇ２Ｓｉが基体全体に均一に分布させるための処理であるとされているものの、電子写真感光体の露光の光源については何も記載されていない。
　「反転現像」において、電子写真感光体の露光の光源には、ガスレーザー他各種のものが想定され、半導体レーザー光を使用することが、自明ないし周知のこととは必ずしもいえないこと、また、刊行物２には、反転現像の露光の光源に半導体レーザー光を採用した際に、半導体レーザー光に特有の干渉縞や黒点の発生が、基体のアルミニウム中に珪化マグネシウムを析出させることで防止できることの示唆はないから、刊行物２に記載された発明を考慮しても、刊行物１に記載された発明において、電子写真感光体の露光の光源としての「半導体レーザー光」は容易に導き出せることとはいえない。
　これに対して、本件請求項１に係る発明は、「半導体レーザー光が照射された時には干渉作用によって干渉縞が発生する恐れがあり、また、酸化皮膜に光を散乱させる機能を付加する方法によれば、光の散乱効果によって干渉作用は抑制されるものの、アルミニウム酸化皮膜の膜厚偏差は増大する傾向にあるため、これに起因する感光体の特性偏差が問題になる場合がある」（段落【０００９】）という従来技術の問題点に鑑み、「導電性基体が有するアルミニウム酸化皮膜の膜厚偏差を極小に抑制できるとともに、半導体レーザー光の照射時に光導電層内での光の干渉作用による干渉縞の発生を抑制でき、印字の際の濃度むらを防止できる電子写真感光体用の導電性基体およびその製造方法を提供すること」（段落【００１０】）を目的としてなされたものであって、アルミニウム中に金属間化合物の珪化マグネシウム（Ｍｇ２Ｓｉ）を析出させることと他の事項と相俟って、半導体レーザー光が照射される電子写真感光体とされた場合に、所期の効果（干渉縞なし、黒点なし）を奏することは、明細書の実施例と比較例の記載から、明らかであると認められる。
　したがって、本件請求項１に係る発明は、刊行物１及び刊行物２に記載された発明に基づいて、当業者が容易に発明をすることができたものとすることはできない。
（本件請求項２〜３に係る発明）
　本件請求項２に係る発明は、軟化処理のための熱処理条件を更に限定するものであるから、また、本件請求項３に係る発明は、請求項１に係る発明の製造方法で得た電子写真感光体用の導電性基体を使用した有機感光層を備えた半導体レーザー光によって露光される電子写真感光体に係る発明であるから、請求項１に係る発明と同様の理由により、刊行物１及び２に記載された発明に基づいて、当業者が容易に発明をすることができたものであるとすることはできない。
V．むすび
　以上のとおりであるから、本件請求項１〜３に係る特許は、特許異議申立の主張及び提示された証拠方法によっては、取り消すことはできない。
　また、他に本件請求項１〜３に係る特許を取り消すべき理由を発見しない。
　よって、結論のとおり決定する。
【異議決定日】
平成１２年１２月８日（２０００．１２．８）
【訂正の要旨】
訂正の要旨
平成１２年１０月１３日付訂正請求における訂正事項の内容は、次のとおりである。
　訂正事項ａ
　特許請求の範囲の減縮を目的として、特許請求の範囲の請求項１、請求項２及び請求項３において、「電子写真感光体」とあるのを「半導体レーザー光によって露光される電子写真感光体」と訂正する。
　訂正事項ｂ
　明細書の誤記の訂正を目的として、特許明細書の段落【０００３】、【０００４】、【０００９】、【００１０】及び【００１２】において、「膜圧」とあるのを「膜厚」と訂正する。
（５４）【発明の名称】
電子写真感光体用の導電性基体およびその製造方法
（５７）【特許請求の範囲】
　　【請求項１】
半導体レーザー光によって露光される
　アルミニウム中に金属間化合物の珪化マグネシウム（Ｍｇ２Ｓｉ）を析出させるために、不純物元素として珪素（Ｓｉ）およびマグネシウム（Ｍｇ）をアルミニウムに添加する鋳造処理および抽伸処理を行った後に、軟化処理のための熱処理を施して得られたアルミニウム素体の表面に陽極酸化処理によりアルミニウム酸化皮膜を形成するものであり、
　前記不純物元素の添加量は、重量百分率で珪素が０．１以上、１．０以下およびマグネシウムが０．３以上、０．８以下の範囲内とすることを特徴とする
半導体レーザー光によって露光される
　　【請求項２】軟化処理のための熱処理は、処理温度が摂氏２８０度以上、３２０度以下の範囲内にあり、かつ処理時間が１．５時間以上、２．５時間以下の範囲内にあることを特徴とする請求項１記載の
半導体レーザー光によって露光される
　　【請求項３】請求項１に記載の導電性基体と、この基体表面上に設けられた有機感光層を備えることを特徴とする
半導体レーザー光によって露光される
【発明の詳細な説明】
　【０００１】
　　【発明の属する技術分野】
　本発明は、アルミニウム素体の表面にアルミニウム酸化皮膜を有する電子写真感光体用の導電性基体およびその製造方法に関する。
　【０００２】
　　【従来の技術】
　電子写真の技術は従来から複写機の分野で発展を遂げ、最近ではレーザープリンターなどにも応用されるようになり、従来のインパクトプリンターとは比較にならないほど高画質，高速，静粛性を誇り、急速に広まっている。
　これらの装置に搭載される感光体は、導電性を有する素体の表面に下引層を施して形成された感光体用の導電性基体の表面に光導電層を設けて形成される。導電性を有する素体の材料としてはアルミニウムが広く用いられ、光導電層の形成材料としては有機材料を使用したものが最近の主流となっている。
　【０００３】
　そして、下引層としてはポリアミドなどの合成樹脂系の材料を使用する場合と陽極酸化処理によって酸化皮膜を形成する場合とがあり、高信頼性を要求される感光体にあっては、後者の方が高温高湿の環境下においても有利であるため多用されている。
　陽極酸化処理は、導電性素体を陽極，対向する電極を陰極として所定の電解質溶液中に浸漬して電気分解を行い、酸化反応により導電性素体の表面に酸化皮膜を形成する製造手段であって、その際に形成される酸化皮膜の膜
厚
　【０００４】
　最近のアルミニウムの陽極酸化処理技術では、対向する陰極の配置や間隔あるいは通電方法などを工夫するとともに、電解質溶液中で発泡することにより電解質溶液の循環状態を改善するなどの製造上の手段により、陽極としての導電性素体すなわちアルミニウム素体の全表面にわたって均一な電流密度が得られるようになり、これによって酸化皮膜の膜
厚
　【０００５】
　図２は、機能分離型積層構造の感光体の部分断面図であって、導電性素体であるアルミニウム素体２ａの表面に陽極酸化処理によりアルミニウム酸化皮膜３からなる下引層が施されて感光体用の導電性基体１ａが形成され、その表面には照射光を吸収して自由電荷を発生させる電荷発生層４ａならびに電荷を受容して自由電荷を輸送する電荷輸送層４ｂが順次に積層された光導電層４が設けられている。
　【０００６】
　一方、最近は、プリンターの光源として７８０ｎｍの波長を有する半導体レーザー光が用いられることが主流となっている。この光が電子写真感光体に照射された時の状態について図３により説明する。
　図３は、半導体レーザー光照射時の感光体の部分断面図であって、図２に示した感光体と同様にアルミニウム素体２ａの表面にアルミニウム酸化皮膜３が施されて形成された導電性基体１ａの表面には電荷発生層４ａならびに電荷輸送層４ｂが形成された光導電層４が設けられている。
　【０００７】
　図３において、感光体に照射された矢印Ｌで示す７８０ｎｍの波長を有する半導体レーザー光が光導電層４を通過する過程で、電荷発生層４ａで吸収され得なかった光がアルミニウム酸化皮膜３に到達した場合には、アルミニウム酸化皮膜３がこの光をほとんど透過してしまう特性を有するので、アルミニウム素体２ａとアルミニウム酸化皮膜３との境界面で矢印Ａで示す反射光と、アルミニウム酸化皮膜３の表面で矢印Ｂで示す反射光とが生じる。ＡおよびＢの光は単波長であって可干渉性を有するために、光導電層４内では干渉作用により光の吸収量に粗密が生じて干渉縞が発生し、これに伴って印字の際に濃度むらが現れる。
　【０００８】
　こうした干渉縞の発生を抑制して印字の際の濃度むらを防止する手段として、例えば、特開平６−３１７９２１号公報および特開平７−３０１９３５号公報では、アルミニウムの陽極酸化処理時に変動波形電流を通電して電気分解を行うことにより、酸化皮膜に光を散乱させる機能を付加する提案がなされている。
　【０００９】
　　【発明が解決しようとする課題】
　従来の技術にあっては、均一な電流密度を得るための各種の製造上の改善手段を施す方法によれば、膜
厚
厚
　【００１０】
　本発明は前記の問題点に鑑みてなされたものであり、その目的は、導電性基体が有するアルミニウム酸化皮膜の膜
厚
　【００１１】
　本発明によれば前述の目的は、アルミニウム中に金属間化合物の珪化マグネシウム（Ｍｇ２Ｓｉ）を析出させるために、不純物元素として珪素（Ｓｉ）およびマグネシウム（Ｍｇ）をアルミニウムに添加する鋳造処理および抽伸処理を行った後に、軟化処理のための熱処理を施して得られたアルミニウム素体の表面に陽極酸化処理によりアルミニウム酸化皮膜を形成するものであり、前記不純物元素の添加量は、重量百分率で珪素が０．１以上、１．０以下およびマグネシウムが０．３以上、０．８以下の範囲内とすることにより達成される。また、軟化処理のための熱処理は、処理温度が摂氏２８０度以上、３２０度以下の範囲内にあり、かつ処理時間が１．５時間以上、２．５時間以下の範囲内にあることがよい。
　【００１２】
　本発明の構成と方法による導電性基体およびこの基体を用いた電子写真感光体においては、最善の陽極酸化処理技術が従前と同様に適用できるので、膜
厚
　【００１３】
　　【発明の実施の形態】
　本発明は、電子写真感光体用の導電性基体が、金属間化合物の珪化マグネシウムを析出させたアルミニウム素体の表面に陽極酸化処理によりアルミニウム酸化皮膜を施してなるものであることを特徴としている。
　アルミニウム素体の作製方法としては、まず、アルミニウム中に金属間化合物の珪化マグネシウムを析出させるために、不純物元素として珪素およびマグネシウムをアルミニウムに添加する鋳造処理および抽伸処理により原管を作製し、次に、得られた原管に軟化処理のため例えば摂氏３００度で２時間の熱処理を施した後、原管を所定の長さに切断加工し、脱脂処理，洗浄処理を行って作製する。
　【００１４】
　以下に本発明の実施の形態について図１により詳細説明する。
　図１は、本発明による導電性基体を用いた感光体の部分断面図であって、アルミニウム中の珪素およびマグネシウムの添加量を調整して適量の金属間化合物の珪化マグネシウムを析出させたアルミニウム素体の表面に、陽極酸化処理によりアルミニウム酸化皮膜３が施されて感光体用の導電性基体１が形成され、この導電性基体１の表面には電荷発生層４ａならびに電荷輸送層４ｂが積層された光導電層４が従来と同様に設けられて感光体が形成されている。
　【００１５】
　図１において、導電性基体１の作製に際しては、実験調査の結果に基づいてアルミニウム中に不純物元素として重量百分率で珪素０．１〜１．０およびマグネシウム０．３〜０．８を添加して金属間化合物の珪化マグネシウムを析出させたアルミニウム素体２を用いるとともに、陽極酸化処理では、１５％の硫酸濃度ならびに１〜１０（ｇ／ｄｍ３）の硫酸アルミニウム含有量を有する電解質溶液中において、例えば１（Ａ／ｄｍ２）の平均電流密度で２４分間の処理を行うことが重要である。
　【００１６】
　上記により作製された導電性基体を用いた電子写真感光体は、図１に示すように、有機材料を使用した光導電層４を形成するために、導電性基体１をアルカリ洗浄液で洗浄して乾燥処理を行った後、導電性基体１の表面に例えば無金属フタロシアニン顔料を塩化ビニールと酢酸ビニールの共重合体に４対６の割合でテトラヒドロフラン溶媒中で分散した塗布液を塗布して電荷発生層４ａを形成し、その上面に例えばヒドラゾン系導電剤とポリカーボネート樹脂を塩化メチレン溶媒中で混合した塗布液を塗布して電荷輸送層４ｂを形成することにより作製する。
　【００１７】
　上記の構成ならびに製造方法によって得られた電子写真感光体に図１の矢印Ｌで示す７８０ｎｍの波長を有する半導体レーザー光が照射された時には、光導電層４を透過した光が不純物元素の添加および金属間化合物の生成に伴う散乱効果によりアルミニウム素体２とアルミニウム酸化皮膜３との境界面近傍で散乱することから、光の干渉作用が解消されて干渉縞の発生が抑制されるとともに印字の濃度むらを防止することができ、画像品質を向上させることができる。
（実施例１）
　アルミニウム中に重量百分率で珪素０．１０およびマグネシウム０．３０を添加し、かつ、抽伸加工した後に摂氏３００度で２時間の熱処理による軟化処理を行って金属間化合物の珪化マグネシウムを析出させた外径３０ｍｍ，内径２７ｍｍの原管を長さ３２０ｍｍに切断加工した後に脱脂処理，洗浄処理してアルミニウム素体を作製し、得られたアルミニウム素体を所定の電解質溶液に浸漬して１（Ａ／ｄｍ２）の平均電流密度で２４分間通電することにより陽極酸化処理を行って導電性基体を作製し、得られた導電性基体の表面に所定の光導電層を形成して電子写真感光体を作製した。
（実施例２）
　アルミニウム中に重量百分率で珪素０．１０およびマグネシウム０．８２を添加したことの他は実施例１と同様にして電子写真感光体を作製した。
（実施例３）
　アルミニウム中に重量百分率で珪素１．００およびマグネシウム０．３０を添加したことの他は実施例１と同様にして電子写真感光体を作製した。
（実施例４）
　アルミニウム中に重量百分率で珪素１．００およびマグネシウム０．８２を添加したことの他は実施例１と同様にして電子写真感光体を作製した。
（比較例１）
　アルミニウム中に重量百分率で珪素０．０９およびマグネシウム０．３０を添加したことの他は実施例１と同様にして電子写真感光体を作製した。
（比較例２）
　アルミニウム中に重量百分率で珪素０．０９およびマグネシウム０．８２を添加したことの他は実施例１と同様にして電子写真感光体を作製した。
（比較例３）
　アルミニウム中に重量百分率で珪素０．１０およびマグネシウム０．１５を添加したことの他は実施例１と同様にして電子写真感光体を作製した。
（比較例４）
　アルミニウム中に重量百分率で珪素１．００およびマグネシウム０．１５を添加したことの他は実施例１と同様にして電子写真感光体を作製した。
（比較例５）
　アルミニウム中に重量百分率で珪素０．１０およびマグネシウム１．０１を添加したことの他は実施例１と同様にして電子写真感光体を作製した。
（比較例６）
　アルミニウム中に重量百分率で珪素１．００およびマグネシウム１．０１を添加したことの他は実施例１と同様にして電子写真感光体を作製した。
（比較例７）
　アルミニウム中に重量百分率で珪素１．２１およびマグネシウム０．３０を添加したことの他は実施例１と同様にして電子写真感光体を作製した。
（比較例８）
　アルミニウム中に重量百分率で珪素１．２１およびマグネシウム０．８２を添加したことの他は実施例１と同様にして電子写真感光体を作製した。
（比較例９）
　アルミニウム中に重量百分率で珪素０．１０およびマグネシウム０．３０を添加し、抽伸加工した後の軟化処理を省略して金属間化合物（珪化マグネシウム）の析出を抑制したことの他は実施例１と同様にして電子写真感光体を作製した。
（比較例１０）
　アルミニウム中に重量百分率で珪素０．１０およびマグネシウム０．８２を添加し、抽伸加工した後の軟化処理を省略して金属間化合物（珪化マグネシウム）の析出を抑制したことの他は実施例１と同様にして電子写真感光体を作製した。
（比較例１１）
　アルミニウム中に重量百分率で珪素１．００およびマグネシウム０．３０を添加し、抽伸加工した後の軟化処理を省略して金属間化合物（珪化マグネシウム）の析出を抑制したことの他は実施例１と同様にして電子写真感光体を作製した。
（比較例１２）
　アルミニウム中に重量百分率で珪素１．００およびマグネシウム０．８２を添加し、抽伸加工した後の軟化処理を省略して金属間化合物（珪化マグネシウム）の析出を抑制したことの他は実施例１と同様にして電子写真感光体を作製した。
（比較例１３）
　アルミニウム中に重量百分率で珪素０．６０およびマグネシウム０．５３を添加し、抽伸加工した後の軟化処理を省略して金属間化合物（珪化マグネシウム）の析出を抑制したことの他は実施例１と同様にして電子写真感光体を作製した。
　【００１８】
　こうして得られた実施例１〜４ならびに比較例１〜１３のそれぞれ２０個の電子写真感光体を用いて、７８０ｎｍの波長を有する半導体レーザー光を光源とするレーザープリンターにより干渉縞の発生の有無ならびに黒点の発生などの画像欠陥の有無について印字評価を実施した。
　以上の結果を表１に示す。
　【００１９】
　【表１】
　表１から明らかなように、実施例１〜４においては、アルミニウム中に重量百分率で珪素０．１〜１．０およびマグネシウム０．３０〜０．８２を添加し、かつ、軟化処理のための熱処理がなされて金属間化合物の珪化マグネシウムを析出させたアルミニウム素体を用いて陽極酸化処理を行った導電性基体から作製された電子写真感光体では、干渉縞の発生に伴う濃度むらや黒点などの画像欠陥がなく、良好な印字品質が得られた。そして、比較例１〜４においては、アルミニウム中に重量百分率で珪素０．１未満およびマグネシウム０．３未満を添加し、軟化処理のための熱処理がなされたアルミニウム素体を用いて陽極酸化処理を行った導電性基体から作製された電子写真感光体では、光の散乱効果が小さいために干渉縞が発生し、そしてまた、比較例５〜８においては、アルミニウム中に重量百分率で珪素１．０超およびマグネシウム０．８２超を添加し、軟化処理のための熱処理がなされたアルミニウム素体を用いて陽極酸化処理を行った導電性基体から作製された電子写真感光体では、金属間化合物が大きくなり過ぎたために黒点が発生した。さらに、比較例９〜１３においては、軟化処理のための熱処理工程を省略して金属間化合物の析出を抑制した場合であり、アルミニウム中に重量百分率で珪素１．０以下およびマグネシウム０．８２以下の範囲を添加したアルミニウム素体を用いて陽極酸化処理を行った導電性基体から作製された電子写真感光体では、すべてに干渉縞が発生したために特定できる良好な範囲はないことが判った。
　【００２０】
　　【発明の効果】
　本発明による導電性基体を用いた電子写真感光体に７８０ｎｍの波長を有する半導体レーザー光が照射された時には、光導電層を透過した光が珪素およびマグネシウムの添加と金属間化合物の生成に伴う散乱効果により、アルミニウム素体とアルミニウム酸化皮膜との境界面近傍で散乱するので、光の干渉作用が解消されて干渉縞の発生が抑制されるとともに印字の濃度むらを防止することができ、画像品質を向上させることができる。
【図面の簡単な説明】
　　【図１】
　本発明による導電性基体を用いた感光体の部分断面図
　　【図２】
　機能分離型積層構造の感光体の部分断面図
　　【図３】
　半導体レーザー光照射時の感光体の部分断面図
　　【符号の説明】
　　　　１，１ａ・・・・導電性基体
　　　　２，２ａ・・・・アルミニウム素体
　　　　３・・・・・・アルミニウム酸化皮膜
　　　　４・・・・・・光導電層
　　　　４ａ・・・・電荷発生層
　　　　４ｂ・・・・電荷輸送層